"アルコールの接触アミノ化によるポリアルキレンポリアミンの製造法であって、i脂肪族アミノアルコール同士を、又は、ii脂肪族ジアミンもしくはポリアミンと、脂肪族ジオールもしくはポリオールとを、水の脱離下に触媒の存在で反応させる方法において、該触媒が遷移金属錯体触媒であり、かつ、該触媒が均一に反応媒体中に溶解していることを特徴とする方法。触媒が、元素周期表の第8族、第9族及び第10族の元素を少なくとも1つ含んでいる、請求項1に記載の方法。触媒が、ルテニウム又はイリジウムを含んでいる、請求項1又は2に記載の方法。触媒が、単座ホスフィン配位子又は多座ホスフィン配位子を有している、請求項1から3までのいずれか1項に記載の方法。触媒が、トリフェニルホスフィン、トリトリルホスフィン、トリ-n-ブチルホスフィン、トリ-n-オクチルホスフィン、トリメチルホスフィン、及びトリエチルホスフィンからなる群から選択された単座ホスフィン配位子を有している、請求項4に記載の方法。触媒が、ビスジフェニルホスフィノメタン、1,2-ビスジフェニルホスフィノエタン、1,2-ジメチル-1,2-ビスジフェニルホスフィノエタン、1,2-ビスジシクロヘキシルホスフィノエタン、1,2-ビスジエチルホスフィノエタン、1,3-ビスジフェニルホスフィノプロパン、1,4-ビスジフェニルホスフィノブタン、1,5-ビスジフェニルホスフィノプロパン、及び1,1,1-トリスジフェニルホスフィノメチルエタンからなる群から選択された多座ホスフィン配位子を有している、請求項4に記載の方法。触媒が、シクロペンタジエニル、置換シクロペンタジエニル、インデニル、及び置換インデニルからなる群から選択された配位子を有している、請求項1から6までのいずれか1項に記載の方法。触媒が、ヒドロキシド、ヒドリド、カルボニル、及びクロリドからなる群から選択された配位子を有している、請求項1から7までのいずれか1項に記載の方法。反応を溶剤の存在で実施する、請求項1から8までのいずれか1項に記載の方法。溶剤が、ベンゼン、トルエン、キシレン、アルカン、非環状エーテル、及び環状エーテルからなる群から選択されている、請求項9に記載の方法。iモノエタノールアミンを反応させて、又は、iiエチレングリコールとエチレンジアミンとを反応させて、ポリエチレンイミンを生成させる、請求項1から10までのいずれか1項に記載の方法。請求項1から11までのいずれか1項に記載の方法により得られる、ポリアルキレンポリアミン。請求項11に記載の方法により得られる、ポリエチレンイミン。a印刷インキ用の定着剤、b複合フィルムにおける接着促進剤、c接着剤用の粘着促進剤、d樹脂用の架橋剤/硬化剤、e塗料用のプライマー、f分散ペイント用の湿潤付着促進剤、g錯化剤及び凝集剤、h木材保護における浸透助剤、i防腐剤、jタンパク質及び酵素の固定化剤としての、請求項12又は13に記載のポリアルキレンポリアミンの使用。実施例140mLガラスインサートを備えた、振盪させたスチール製オートクレーブ内に、不活性条件下で、[RuPPh33H2CO]0.19g0.2ミリモル、KOtBu0.07g0.64ミリモル、PnBu30.45g2.2ミリモル、エタノールアミン2.0g32.7ミリモル、及び、トルエン18mLを量り入れる。次いで、この反応器を25バールのアルゴン圧下に140°Cに加熱し、この温度でかつ30バールのアルゴン圧で、20時間にわたり700rpmで振盪させる。反応が完全に終了し、そして冷却した後に、二つの相が生じるが、その際、この二つの相のうち下方が生成物相である。この下相において、わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定する生成物相の残りは、GCを用いることのできないエタノールアミンのより高級のオリゴマー及びポリマーからなる。ポリマーの平均分子量を、サイズ排除クロマトグラフィー法によるゲル浸透クロマトグラフィーにより測定する。溶離剤として、トリフルオロ酢酸カリウム塩0.05を含むヘキサフルオロイソプロパノールを使用する。測定を、30°Cで、1mL/分の流速で、示差熱量計ないしUV光度計を検出器として備えたポリエステルコポリマーカラム8mm×30cm上の試料溶液10μLで実施する。得られたポリマーの質量平均は、2.5の分散度Mw/Mnで1580g/モルである。これは、ポリマー-CH2CH2NHn-の平均鎖長nエチレンイミン単位の数が37であることに相当する。実施例240mLガラスインサートを備えた、振盪させたスチール製オートクレーブ内に、不活性条件下で、[RuPPh33H2CO]0.19g0.2ミリモル、KOtBu0.07g0.64ミリモル、PnBu30.09g0.452ミリモル、エタノールアミン2.0g32.7ミリモル、及び、トルエン18mLを量り入れる。次いで、この反応器を25バールのアルゴン圧下に140°Cに加熱し、この温度でかつ30バールのアルゴン圧で、20時間にわたり700rpmで振盪させる。反応が完全に終了し、そして冷却した後に、二つの相が生じるが、その際、この二つの相のうち下方が生成物相である。この下相において、わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定する。生成物相の残りは、GCを用いることのできないエタノールアミンのより高級のオリゴマー及びポリマーからなる。ポリマーの平均分子量を、実施例1に記載されている通りに、サイズ排除クロマトグラフィー法によるゲル浸透クロマトグラフィーにより測定する。得られたポリマーの質量平均は、2.0の分散度Mw/Mnで1070g/モルである。これは、ポリマー-CH2CH2NHn-の平均鎖長nが25であることに相当する。実施例340mLガラスインサートを備えた、振盪させたスチール製オートクレーブ内に、不活性条件下で、[RuPPh33H2CO]0.19g0.2ミリモル、KOtBu0.07g0.64ミリモル、エタノールアミン2.0g32.7ミリモル、及び、トルエン18mLを量り入れる。次いで、この反応器を25バールの水素圧下に140°Cに加熱し、この温度でかつ30バールの水素圧で、20時間にわたり700rpmで振盪させる。反応が完全に終了し、そして冷却した後に、二つの相が生じるが、その際、この二つの相のうち下方が生成物相である収量1.66g。この生成物相0.2gを、分析GC及びGPCのために、水0.25g及びジメチルアセトアミド0.8g中に取り出した。この下相において、わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定した。生成物相の残りは、GCを用いることのできないエタノールアミンのより高級のオリゴマー及びポリマーからなる。ポリマーの平均分子量を、実施例1に記載されている通りに測定する。得られたポリマーの質量平均は、2.6の分散度Mw/Mnで1660g/モルである。これは、ポリマー-CH2CH2NHn-の平均鎖長nが39であることに相当する。実施例440mLガラスインサートを備えた、振盪させたスチール製オートクレーブ内に、不活性条件下で、[RuPPh33H2CO]0.19g0.2ミリモル、KOtBu0.07g0.64ミリモル、PnBu30.09g0.452ミリモル、エタノールアミン2.0g32.7ミリモル、及び、トルエン18mLを量り入れる。次いで、この反応器を25バールの水素圧下に140°Cに加熱し、この温度でかつ30バールの水素圧で、20時間にわたり700rpmで振盪させる。反応が完全に終了し、そして冷却した後に、二つの相が生じるが、その際、この二つの相のうち下方が生成物相である収量1.72g。この生成物相0.2gを、分析GC及びGPCのために、水0.25g及びジメチルアセトアミド0.8g中に取り出す。この下相において、わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定する。生成物相の残りは、GCを用いることのできないエタノールアミンのより高級のオリゴマー及びポリマーからなる。ポリマーの平均分子量を、実施例1に記載されている通りに測定する。得られたポリマーの質量平均は、1.7の分散度Mw/Mnで1120g/モルである。これは、ポリマー-CH2CH2NHn-の平均鎖長nが26であることに相当する。実施例5ブレード型撹拌機を備えた250mLHastelloyハステロイC製オートクレーブ内に、不活性条件下で、[IrCODCl]20.73g1.1ミリモル、ビスジフェニルホスフィノエタン1.3g3.2ミリモル、エタノールアミン20g61.1ミリモル、及び、トルエン61gを量り入れる。この反応混合物を、密閉したオートクレーブ中で、150°Cで、溶剤の自生圧力下で20時間にわたり撹拌する。反応が完全に終了し、そして冷却した後に、二つの相が生じるが、その際、この二つの相のうち下方が生成物相である収量19g。この生成物相1.0gを、分析GC及びGPCのために、水1g及びジメチルアセトアミド4g中に取り出した。この下相において、わずかな量の、三量体トリエチレンテトラミン、1-ピペラジンエタノール、及び四量体テトラエチレンペンタミン、ピペラジン-1,4-ジエタノールが確認でき、これらをガスクロマトグラフィーにより特定した。生成物相の残りは、GCを用いることのできないエタノールアミンのより高級のオリゴマー及びポリマーからなる。ポリマーの平均分子量を、実施例1に記載されている通りに測定する。得られたポリマーの質量平均は、2.7の分散度Mw/Mnで1880g/モルである。これは、ポリマー-CH2CH2NHn-の平均鎖長nが44であることに相当する。実施例613mLガラスインサートを備えた、振盪させたスチール製オートクレーブ内に、不活性条件下で、[IrCODCl]222mg0.033ミリモル、ビスジフェニルホスフィノエタン39.8mg0.1ミリモル、エタノールアミン600mg9.81ミリモル、及び、THF3gを量り入れる。次いで、この反応器を45バールのアルゴン圧下に150°Cに加熱し、この温度でかつ50バールのアルゴン圧で、20時間にわたり700rpmで振盪させる。反応後に一つの相が生じ、これをさらなる後処理なしに分析した。わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定した。生成物相の残りは、GCを用いることのできないエタノールアミンのより高級のオリゴマー及びポリマーからなる。ポリマーの平均分子量を、実施例1に記載されている通りに測定する。得られたポリマーの質量平均は、1.7の分散度Mw/Mnで3210g/モルである。これは、ポリマー-CH2CH2NHn-の平均鎖長nが70であることに相当する。実施例713mLガラスインサートを備えた、振盪させたスチール製オートクレーブ内に、不活性条件下で、[Ru1,2-ジメチル-1,2-ビスジフェニルホスフィノエタン2H2]31.5mg0.033ミリモル、エチレンジアミン305.4mg4.9ミリモル、エチレングリコール295.7mg4.9ミリモル、及び、THF3gを量り入れる。次いで、この反応器を45バールのアルゴン圧下に150°Cに加熱し、この温度でかつ50バールのアルゴン圧で、20時間にわたり700rpmで振盪させる。反応後に一つの相が生じ、これをさらなる後処理なしに分析した。わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定した。生成物相の残りは、GCを用いることのできないエタノールアミンのより高級のオリゴマー及びポリマーからなる。ポリマーの平均分子量を、実施例1に記載されている通りに測定する。得られたポリマーの質量平均は、2.1の分散度Mw/Mnで1710g/モルである。これは、ポリマー-CH2CH2NHn-の平均鎖長nが40であることに相当する。実施例813mLガラスインサートを備えた、振盪させたスチール製オートクレーブ内に、不活性条件下で、[RuPPh33COH2]30.3mg0.033ミリモル、エチレンジアミン305.4mg4.9ミリモル、エチレングリコール295.7mg4.9ミリモル、及び、トルエン3gを量り入れる。次いで、この反応器を45バールのアルゴン圧下に150°Cに加熱し、この温度でかつ50バールのアルゴン圧で、20時間にわたり700rpmで振盪させる。反応後に二つの相が生じるが、その際、下方が生成物であり、これを分離し、そしてさらなる後処理なしに分析する。この下相において、わずかな量の、二量体ジエタノールアミン、三量体トリエタノールアミン、1-ピペラジンエタノール、トリエチレンテトラミン、及び四量体テトラエチレンペンタミンが確認でき、これらをガスクロマトグラフィーにより特定する。生成物相の残りは、GCを用いることのできないエタノールアミンのより高級のオリゴマー及びポリマーからなる。ポリマーの平均分子量を、実施例1に記載されている通りに測定する。得られたポリマーの質量平均は、2.3の分散度Mw/Mnで2080g/モルである。これは、ポリマー-CH2CH2NHn-の平均鎖長nが48であることに相当する。実施例9ガス導入撹拌機を備えた300mLガラス製加圧反応器内に、不活性条件下で、[IrCODCl]20.37g0.55ミリモル、2-トリスジフェニルホスフィノメチルエタン0.6g0.96ミリモル、カリウム-t-ブチレート0.06g0.55ミリモル、1,6-ヘキサメチレンジアミン6.1g52.0ミリモル、1,3-プロパンジオール4.0g52.0ミリモル、及び、キシレン90mlを充填する。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、下相として、水中の生成物の溶液15.3gが得られる。オリゴマーの平均分子量を、実施例1に記載されている通りに測定する。得られたオリゴマーの質量平均RIは、2.0の分散度Mw/Mnで1820g/モルである。これは、オリゴマー-CH2CH2CH2CH2CH2CH2NHCH2CH2CH2n-の平均鎖長nが12であることに相当する。反応後に、使用したイリジウムの89が、キシレン相中に存在している原子吸光分光分析法によって上相及び下相のイリジウム含分を求めることにより測定。実施例10ガス導入撹拌機を備えた300mLガラス製加圧反応器内に、不活性条件下で、[RuPPh33COH2]0.23g0.25ミリモル、1,2-ビスジフェニルホスフィノエタン0.3g0.78ミリモル、カリウム-t-ブチレート0.31g0.78ミリモル、1,6-ヘキサメチレンジアミン15.0g129ミリモル、1,3-プロパンジオール9.8g129ミリモル、及び、トルエン80mlを充填する。この反応混合物を、密閉したオートクレーブ中で、150°Cで、溶剤の自生圧力下で24時間にわたり撹拌する。反応が完全に終了し、そして冷却した後に、二つの相が生じるが、その際、この二つの相のうち下方が生成物相である。反応混合物に水20mLを添加し、5分間撹拌すると、下相として、水中の生成物の溶液39.3gが得られる。オリゴマーの平均分子量を、実施例1に記載されている通りに測定する。得られたオリゴマーの質量平均RIは、2.0の分散度Mw/Mnで1790g/モルである。これは、オリゴマー-CH2CH2CH2CH2CH2CH2NHCH2CH2CH2n-の平均鎖長nが12であることに相当する。実施例11ガス導入撹拌機を備えた300mLガラス製加圧反応器内に、不活性条件下で、[RuPPh33COH2]0.79g0.86ミリモル、トリ-n-ブチルホスファン0.7g3.4ミリモル、カリウム-t-ブチレート0.7g3.4ミリモル、ジエタノールアミン15.0g143ミリモル、及び、トルエン75mlを充填する。この反応混合物を、密閉したオートクレーブ中で、150°Cで、溶剤の自生圧力下で24時間にわたり撹拌する。反応が完全に終了し、そして冷却した後に、二つの相が生じるが、その際、この二つの相のうち下方が生成物相である。反応混合物に水20mLを添加し、5分間撹拌すると、下相として、水中の生成物の溶液15.9gが得られる。ポリマーの平均分子量を、実施例1に記載されている通りに測定する。得られたポリマーの質量平均RIは、4.2の分散度Mw/Mnで2820g/モルである。これは、ポリマーCH2CH22Nnの平均鎖長nが40であることに相当する。反応後に、使用したルテニウムの97がトルエン相中に存在しているが、これは、原子吸光分光分析法によって上相及び下相のルテニウム含分を求めることにより特定されたものである。実施例12ブレード型撹拌機を備えた250mLHastelloyハステロイC製オートクレーブ内に、不活性条件下で、[IrCODCl]20.73g0.11ミリモル、1,2-ビスジフェニルホスフィノエタン1.29g0.32ミリモル、エタノールアミン10.0g164ミリモル、及び、トルエン70mlを充填する。この反応混合物を、密閉したオートクレーブ中で、150°Cで、溶剤の自生圧力下で20時間にわたり撹拌する。反応が完全に終了し、そして冷却した後に、二つの相が生じるが、その際、この二つの相のうち下方が生成物相である。反応混合物に、水10mL、及びN,N-ジメチルアセトアミド6mlを添加し、5分間撹拌すると、水/N,N-ジメチルアセトアミド中の生成物の溶液として下相18.8gが得られる。ポリマーの平均分子量を、実施例1に記載されている通りに測定する。得られたポリマーの質量平均RIは、7.7の分散度Mw/Mnで1410g/モルである。これは、ポリマーCH2CH2NHnの平均鎖長nが33であることに相当する。実施例13ブレード型撹拌機を備えた250mLHastelloyハステロイC製オートクレーブ内に、不活性条件下で、[IrCODCl]20.73g0.11ミリモル、1,2-ビスジシクロヘキシルホスフィノエタン1.37g0.32ミリモル、エタノールアミン10.0g164ミリモル、及び、トルエン70mlを充填する。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水13mLを添加し、5分間撹拌すると、水中の生成物の溶液として下相17.3gが得られる。ポリマーの平均分子量を、実施例1に記載されている通りに測定する。得られたポリマーの質量平均RIは、7.9の分散度Mw/Mnで5460g/モルである。これは、ポリマーCH2CH2NHnの平均鎖長nが127であることに相当する。反応後に、使用したイリジウムの80がトルエン相中に存在しているが、これは、原子吸光分光分析法によって上相及び下相のイリジウム含分を求めることにより特定されたものである。実施例14ブレード型撹拌機を備えた250mLHastelloyハステロイC製オートクレーブ内に、不活性条件下で、[RuPnBu34H2]0.25g0.27ミリモル、トリ-n-ブチルホスファン0.3g1.5ミリモル、エタノールアミン10.0g164ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液が得られる。ポリマーの平均分子量を、実施例1に記載されている通りに測定する。得られたポリマーの質量平均RIは、4.7の分散度Mw/Mnで2000g/モルである。これは、ポリマーCH2CH2NHnの平均鎖長nが47であることに相当する。実施例15ブレード型撹拌機を備えた250mLHastelloyハステロイC製オートクレーブ内に、不活性条件下で、[RuPnオクチル34H2]0.43g0.27ミリモル、トリ-n-オクチルホスファン0.6g1.6ミリモル、エタノールアミン10.0g164ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液18.5gが得られる。反応及び水の添加後に、使用したルテニウムの89.9がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去したところ、純粋な生成物5.0g収率71.8が得られた。オリゴマーの平均分子量を、実施例1に記載されている通りに測定する。得られたオリゴマーの質量平均RIは、1.1の分散度Mw/Mnで427g/モルである。これは、オリゴマーCH2CH2NHnの平均鎖長nが10であることに相当する。実施例16ブレード型撹拌機を備えた250mLHastelloyハステロイC製オートクレーブ内に、不活性条件下で、[RuPnオクチル34H2]0.43g0.27ミリモル、トリ-n-オクチルホスファン0.6g1.6ミリモル、エタノールアミン10.0g164ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液19.0gが得られる。反応及び水の添加後に、使用したルテニウムの83.0がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物6.4g収率90.6が得られる。オリゴマーの平均分子量を、実施例1に記載されている通りに測定する。得られたオリゴマーの質量平均RIは、1.2の分散度Mw/Mnで442g/モルである。これは、オリゴマーCH2CH2NHnの平均鎖長nが10であることに相当する。実施例17ブレード型撹拌機を備えた250mLHastelloyハステロイC製オートクレーブ内に、不活性条件下で、[RuPnブチル4H2]0.25g0.27ミリモル、トリ-n-ブチルホスファン0.3g1.5ミリモル、エタノールアミン10.0g164ミリモル、カリウム-t-ブチレート0.1g0.9ミリモル、及び、トルエン60gを量り入れる。この反応混合物を、密閉したオートクレーブ中で、160°Cで、溶剤の自生圧力下で10時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液18.0gが得られる。下層を分離し、水、未反応の出発材料及び揮発性成分を、ロータリーエバポレーターで、20ミリバールでかつ100°Cで除去すると、純粋な生成物6.0g収率85.0が得られる。オリゴマーの平均分子量を、実施例1に記載されている通りに測定する。得られたオリゴマーの質量平均RIは、1.1の分散度Mw/Mnで424g/モルである。これは、オリゴマーCH2CH2NHnの平均鎖長nが10であることに相当する。実施例18ブレード型撹拌機を備えた250mLHastelloyハステロイC製オートクレーブ内に、不活性条件下で、[RuPnブチル34H2]0.25g0.27ミリモル、トリ-n-ブチルホスファン0.3g1.5ミリモル、3-アミノ-1-プロパノール10.0g133ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液15.7gが得られる。反応及び水の添加後に、使用したルテニウムの94.9がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物4.1g収率54.0が得られる。オリゴマーの平均分子量を、実施例1に記載されている通りに測定する。得られたオリゴマーの質量平均RIは、1.1の分散度Mw/Mnで411g/モルである。これは、オリゴマーCH2CH2CH2NHnの平均鎖長nが7であることに相当する。実施例19ブレード型撹拌機を備えた250mLHastelloyハステロイC製オートクレーブ内に、不活性条件下で、[RuPnブチル34H2]0.25g0.27ミリモル、トリ-n-ブチルホスファン0.3g1.5ミリモル、N-メチルエタノールアミン10.0g133ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液17.3gが得られる。反応及び水の添加後に、使用したルテニウムの98.8がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物4.7g収率61.9が得られる。オリゴマーの平均分子量を、実施例1に記載されている通りに測定する。得られたオリゴマーの質量平均RIは、1.1の分散度Mw/Mnで312g/モルである。これは、オリゴマーCH2CH2NCH3nの平均鎖長nが6であることに相当する。実施例20ブレード型撹拌機を備えた250mLHastelloyハステロイC製オートクレーブ内に、不活性条件下で、[RuPnブチル34H2]0.25g0.27ミリモル、トリ-n-ブチルホスファン0.3g1.5ミリモル、イソプロパノールアミン10.0g133ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液17.1gが得られる。反応及び水の添加後に、使用したルテニウムの98.0がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物3.4g収率44.8が得られる。生成物は、13C分光分析法により求めた通り、複合的なオリゴマーの混合物である。実施例21ブレード型撹拌機を備えた250mLHastelloyハステロイC製オートクレーブ内に、不活性条件下で、[RuPnブチル34H2]0.25g0.27ミリモル、トリ-n-ブチルホスファン0.3g1.5ミリモル、1,2-ペンタンジオール8.3g80ミリモル、エチレンジアミン4.8g80ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液18.4gが得られる。下層を分離し、水、未反応の出発材料及び揮発性成分を、ロータリーエバポレーターで、20ミリバールでかつ100°Cで除去すると、純粋な生成物4.9g収率48.5が得られる。オリゴマーの平均分子量を、実施例1に記載されている通りに測定する。得られたオリゴマーの質量平均RIは、1.2の分散度Mw/Mnで334g/モルである。これは、オリゴマーCH2CHCH2CH2CH3NHCH2CH2NHnの平均鎖長nが3であることに相当する。実施例22ブレード型撹拌機を備えた250mLHastelloyハステロイC製オートクレーブ内に、不活性条件下で、[RuPnブチル34H2]0.25g0.27ミリモル、トリ-n-ブチルホスファン0.3g1.5ミリモル、エチレングリコール5.0g80ミリモル、ネオペンタンジアミン8.2g80ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液17.7gが得られる。下層を分離し、水、未反応の出発材料及び揮発性成分を、ロータリーエバポレーターで、20ミリバールでかつ100°Cで除去すると、純粋な生成物4.7g収率46.6が得られる。オリゴマーの平均分子量を、実施例1に記載されている通りに測定する。得られたオリゴマーの質量平均RIは、1.1の分散度Mw/Mnで335g/モルである。これは、ポリマーCH2CCH32CHNHCH2CH2NHnの平均鎖長nが3であることに相当する。実施例23ブレード型撹拌機を備えた250mLHastelloyハステロイC製オートクレーブ内に、不活性条件下で、[RuPnブチル34H2]0.25g0.27ミリモル、トリ-n-ブチルホスファン0.3g1.5ミリモル、エチレングリコール5.0g80ミリモル、1,3-ジアミノプロパン5.9g80ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液17.9gが得られる。下層を分離し、水、未反応の出発材料及び揮発性成分を、ロータリーエバポレーターで、20ミリバールでかつ100°Cで除去すると、純粋な生成物5.7g収率72.6が得られる。オリゴマーの平均分子量を、実施例1に記載されている通りに測定する。得られたオリゴマーの質量平均RIは、1.1の分散度Mw/Mnで334g/モルである。実施例24ブレード型撹拌機を備えた250mLHastelloyハステロイC製オートクレーブ内に、不活性条件下で、[RuPnオクチル34H2]0.43g0.27ミリモル、エタノールアミン10.0g164ミリモル、カリウム-t-ブチレート0.1g0.9ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液16.4gが得られる。下層を分離し、水、未反応の出発材料及び揮発性成分を、ロータリーエバポレーターで、20ミリバールでかつ100°Cで除去すると、純粋な生成物5.1g収率72.2が得られる。オリゴマーの平均分子量を、実施例1に記載されている通りに測定する。得られたオリゴマーの質量平均RIは、1.1の分散度Mw/Mnで425g/モルである。これは、オリゴマーCH2CH2NHnの平均鎖長nが10であることに相当する。実施例25aブレード型撹拌機を備えた250mLHastelloyハステロイC製オートクレーブ内に、不活性条件下で、[RuPnオクチル34H2]0.43g0.27ミリモル、エタノールアミン10.0g164ミリモル、及び、トルエン60gを量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液17.9gが得られる。反応及び水の添加後に、使用したルテニウムの57.2がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物5.5g収率77.9が得られる。オリゴマーの平均分子量を、実施例1に記載されている通りに測定する。得られたオリゴマーの質量平均RIは、1.1の分散度Mw/Mnで431g/モルである。これは、オリゴマーCH2CH2NHnの平均鎖長nが10であることに相当する。b反応後にルテニウム触媒の大部分を含有している実施例25aからのトルエン相60gと、新鮮なエタノールアミン10g164ミリモルとを、ブレード型撹拌機を備えた250mLHastelloyハステロイC製オートクレーブ内に、不活性条件下で量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液18.1gが得られる。反応及び水の添加後に、使用したルテニウムの82.0がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物4.7g収率66.6が得られる。オリゴマーの平均分子量を、実施例1に記載されている通りに測定する。得られたオリゴマーの質量平均RIは、1.1の分散度Mw/Mnで405g/モルである。これは、オリゴマーCH2CH2NHnの平均鎖長nが9であることに相当する。実施例26aブレード型撹拌機を備えた250mLHastelloyハステロイC製オートクレーブ内に、不活性条件下で、[RuPnオクチル34H2]0.5g0.54ミリモル、トリ-n-ブチルホスファン0.6g3.0ミリモル、カリウム-t-ブチレート0.2g1.8ミリモル、エタノールアミン20.0g328ミリモル、及び、トルエン60gを量り入れる。この反応混合物を、密閉したオートクレーブ中で、160°Cで、30バールの水素圧下で20時間にわたり撹拌する。反応が完全に終了し、そして冷却した後に、二つの相が生じるが、その際、この二つの相のうち下方が生成物相である。反応混合物に水20mLを添加し、5分間撹拌すると、水中の生成物の溶液38.2gが得られる。反応及び水の添加後に、使用したルテニウムの97.6がトルエン相中に存在しているが、これは、原子吸光分光分析法によって上相及び下相のルテニウム含分を求めることにより特定されたものである。下層を分離し、水、未反応の出発材料及び揮発性成分を、ロータリーエバポレーターで、20ミリバールでかつ100°Cで除去すると、純粋な生成物10.4g収率73.6が得られる。ポリマーの平均分子量を、実施例1に記載されている通りに測定する。得られたポリマーの質量平均RIは、3.3の分散度Mw/Mnで1170g/モルである。これは、ポリマーCH2CH2NHnの平均鎖長nが27であることに相当する。b反応後にルテニウム触媒の大部分を含有している実施例25aからのトルエン相60gと、新鮮なエタノールアミン10g164ミリモルとを、ブレード型撹拌機を備えた250mLHastelloyハステロイC製オートクレーブ内に、不活性条件下で量り入れる。この反応混合物を、密閉したオートクレーブ中で、160°Cで、溶剤の自生圧力下で20時間にわたり撹拌する。反応が完全に終了し、そして冷却した後に、二つの相が生じるが、その際、この二つの相のうち下方が生成物相である。反応混合物に水10mLを添加し、5分間撹拌すると、水中の生成物の溶液が得られる。下層を分離し、水、未反応の出発材料及び揮発性成分を、ロータリーエバポレーターで、20ミリバールでかつ100°Cで除去すると、純粋な生成物6.6g収率93.5が得られる。ポリマーの平均分子量を、実施例1に記載されている通りに測定する。得られたポリマーの質量平均RIは、4.0の分散度Mw/Mnで2920g/モルである。これは、ポリマーCH2CH2NHnの平均鎖長nが68であることに相当する。"